"耐候層A、下記の条件を満足するエチレン-α-オレフィンランダム共重合体Bー1と下記の条件を満足するエチレン-α-オレフィンブロック共重合体Bー2とを含有する柔軟層B、防湿層C、及び下記の条件を満足するエチレン-α-オレフィンランダム共重合体Dー1と下記の条件を満足するエチレン-α-オレフィンブロック共重合体Dー2とを含有する封止材Dを積層してなる太陽電池用前面保護シート封止材積層体。1示差走査熱量測定における加熱速度10°C/分で測定される結晶融解熱量が0~70J/g2示差走査熱量測定における加熱速度10°C/分で測定される結晶融解ピーク温度が100°C以上であり、かつ、結晶融解熱量が5~70J/g前記エチレン-α-オレフィンブロック共重合体Bー2及びD―2の各々におけるα-オレフィンが、プロピレン、1-ブテン、1-へキセン及び1-オクテンからなる群より選ばれる少なくとも一種である請求項1に記載の太陽電池用前面保護シート封止材積層体。前記防湿層Cが、基材層の少なくとも一方の面に、無機酸化物コーティング膜を有するものである請求項1又は2に記載の太陽電池用前面保護シート。前記基材層がポリエステル、ポリアミド、及びポリオレフィンより選ばれる少なくとも1つの樹脂を有するものである請求項3に記載の太陽電池用前面保護シート。前記耐候層Aが、アクリル、ポリカーボネート、ポリエチレンテレフタレートPET、及びポリエチレンナフタレートPENより選ばれる少なくとも1つの樹脂に紫外線吸収剤を含有する樹脂組成物を成膜したもの、又はフッ素系樹脂層である請求項1~4のいずれかに記載の太陽電池用前面保護シート。前記エチレン-α-オレフィンランダム共重合体Bー1と前記エチレン-α-オレフィンブロック共重合体Bー2を構成するα-オレフィンの種類、又は、前記エチレン-α-オレフィンランダム共重合体D-1と前記エチレン-α-オレフィンブロック共重合体D-2を構成するα-オレフィンの種類が同一である、請求項1~5のいずれかに記載の太陽電池用前面保護シート封止材積層体。請求項1~6のいずれかに記載の太陽電池用前面保護シート封止材積層体を用いて作製された太陽電池モジュール。請求項7に記載の太陽電池モジュールを用いて作製された太陽電池。すなわち、本発明の課題は、前面保護シートの一部を構成する防湿性能を有する樹脂層の劣化を防ぐために、柔軟性と耐熱性および透明性との良好なバランスが図られた樹脂層を有することによって、落下物などによる前面保護シートの防湿性能の劣下を防ぎ、透明性及び長期の高い防湿性と耐候性を兼備し、かつ透明性,耐熱性に優れた封止材との組み合わせにより全光線透過率の低下を防止し太陽電池の性能低下を同時に防止し,太陽電池の軽量化、耐久性の向上に有効な太陽電池用前面保護シート封止材積層体を提供することにある。また、本発明の課題は、この太陽電池用前面保護シート封止材積層体を用いた、軽量、高耐久性の太陽電池モジュール及び太陽電池を提供することにある。本発明者らは、鋭意検討を重ねた結果、特定の熱特性を有するエチレン-α-オレフィンランダム共重合体と特定の熱特性を有するエチレン-α-オレフィンブロック共重合体を含有する透明樹脂層を太陽電池用前面保護シート封止材積層体に用いることにより、柔軟性、耐熱性および透明性を同時に満足できることを見出し、本発明を完成するに至った。すなわち、本発明は、耐候層A、下記の条件を満足するエチレン-α-オレフィンランダム共重合体Bー1と下記の条件を満足するエチレン-α-オレフィンブロック共重合体Bー2とを含有する柔軟層B、防湿層C、及び下記の条件を満足するエチレン-α-オレフィンランダム共重合体Dー1と下記の条件を満足するエチレン-α-オレフィンブロック共重合体Dー2とを含有する封止材Dを積層してなる太陽電池用前面保護シート封止材積層体に関する。1示差走査熱量測定における加熱速度10°C/分で測定される結晶融解熱量が0~70J/g2示差走査熱量測定における加熱速度10°C/分で測定される結晶融解ピーク温度が100°C以上であり、かつ、結晶融解熱量が5~70J/gまた、本発明は、前記太陽電池用前面保護シート封止材積層体を用いて作製された太陽電池モジュール及び太陽電池に関する。本発明によれば、柔軟性と耐熱性および透明性とのバランスが図られた特定の構成の樹脂層を有することにより、落下物などによる防湿層の劣化が引き起こす前面シートの防湿性能の劣下を防ぐことができ、透明性及び長期の高防湿性と耐候性を兼備し、かつ太陽電池の軽量化、耐久性の向上に有効な太陽電池用前面保護シート封止材積層体、及びこの太陽電池用前面保護シート封止材積層体を用いた、軽量、高耐久性の太陽電池モジュールならびに太陽電池を提供することができる。以下、本発明を更に詳細に説明する。なお、本明細書において、層の語はフィルムの意を包含することがあるものとする。<耐候層A>本発明の太陽電池用前面保護シート封止材積層体における耐候層Aとは高透明で可撓性に富み、耐熱性、防湿性、紫外線耐久性に優れる性能を有する樹脂層をいい、太陽電池前面保護シートと表面外観の維持を目的として用いられる。耐候層の耐候性は、JISK7350に準じてなされるサンシャインウェザーメーターによる耐候性試験において、力学物性や全光線透過率の低下が少ないものが好ましく、5000時間経過後の力学物性や全光線透過率の低下がないものがより好ましく、10000時間経過後の力学物性や全光線透過率の低下がないものが特に好ましい。耐候層Aの材料としては、例えば、ポリテトラフルオロエチレンPTFE、4-フッ化エチレン-パークロロアルコキシ共重合体PFA、4-フッ化エチレン-6-フッ化プロピレン共重合体FEP、2-エチレン-4-フッ化エチレン共重合体ETFE、ポリ3-フッ化塩化エチレンPCTFE、ポリフッ化ビニリデンPVDF及びポリフッ化ビニルPVF等のフッ素樹脂層、或いは、アクリル、ポリカーボネート、ポリエチレンテレフタレートPET、ポリエチレンナフタレートPEN等の樹脂に紫外線吸収剤を練り込んだ樹脂組成物を成膜したものが好ましく用いられ、長期耐久性と高光線透過率の観点から、2-エチレン-4-フッ化エチレン共重合体ETFE、4-フッ化エチレン-6-フッ化プロピレン共重合体FEPがより好ましく用いられる。なお、上記紫外線吸収剤としては、後述の柔軟層に含有される紫外線吸収剤と同様のものが使用できる。上記樹脂は、1種で用いることもできるが2種以上組合せて使用することもできる。上記耐候層Aの厚さは、一般に20~200μm程度であり、フィルムの取り扱いやすさとコストの点から30~120μmが好ましく、40~80μmがより好ましい。<防湿層C>本発明の太陽電池用前面保護シート封止材積層体における防湿層Cとは、湿気、水の透過による内部の導線、電極の発錆等を防止するために用いられ、好ましくは高透明であり、防湿性に優れた樹脂層であれば特に制限はないが、基材層の少なくとも一方の面に無機酸化物のコーティング膜を少なくとも1層有するものが好ましく用いられる。上記基材層としては、熱可塑性高分子フィルムが好ましく、好ましくは高透明であり、その材料としては、通常の包装材料に使用しうる樹脂であれば特に制限なく用いることができる。具体的には、エチレン、プロピレン、ブテン等の単独重合体または共重合体などのポリオレフィン、環状ポリオレフィン等の非晶質ポリオレフィン、ポリエチレンテレフタレートPET、ポリエチレンナフタレートPEN等のポリエステル、ナイロン6、ナイロン66、ナイロン12、共重合ナイロン等のポリアミド、エチレン-酢酸ビニル共重合体部分加水分解物EVOH、ポリイミド、ポリエーテルイミド、ポリサルホン、ポリエーテルサルホン、ポリエーテルエーテルケトン、ポリカーボネート、ポリビニルブチラール、ポリアリレート、フッ素樹脂、アクリレート樹脂、生分解性樹脂などが挙げられる。これらの中では、フィルム物性、コストなどの点から、ポリエステル、ポリアミド、およびポリオレフィンから選ばれる少なくとも一つの樹脂が好ましい。中でも、フィルム物性の点から、ポリエチレンテレフタレートPET、ポリエチレンナフタレートPENが特に好ましい。また、上記基材層は、公知の添加剤、例えば、帯電防止剤、光線遮断剤、紫外線吸収剤、可塑剤、滑剤、フィラー、着色剤、安定剤、潤滑剤、架橋剤、ブロッキング防止剤、酸化防止剤等を含有することができる。上記基材層としての熱可塑性高分子フィルムは、上記の原料を用いて成形してなるものであるが、基材として用いる際は、未延伸であってもよいし延伸したものであってもよい。また、他のプラスチック基材と積層されていてもよい。かかる基材層は、従来公知の方法により製造することができ、例えば、原料樹脂を押出機により溶融し、環状ダイやTダイにより押出して、急冷することにより実質的に無定型で配向していない未延伸フィルムを製造することができる。また、多層ダイを用いることにより、1種の樹脂からなる単層フィルム、1種の樹脂からなる多層フィルム、多種の樹脂からなる多層フィルム等を製造することができる。この未延伸フィルムを一軸延伸、テンター式逐次二軸延伸、テンター式同時二軸延伸、チューブラー式同時二軸延伸などの公知の方法により、フィルムの流れ縦軸方向又はフィルムの流れ方向とそれに直角な横軸方向に延伸することにより、少なくとも一軸方向に延伸したフィルムを製造することができる。延伸倍率は任意に設定できるが、150°C熱収縮率が、0.01~5、更には0.01~2であることが好ましい。中でもフィルム物性の点から、二軸延伸ポリエチレンナフタレートフィルムや、ポリエチレンテレフタレート及び/又はポリエチレンナフタレートと他のプラスチックの共押出二軸延伸フィルムが好ましい。なお、上記基材層には、無機薄膜との密着性向上のため、アンカーコート剤を塗布することが好ましい。アンカーコート剤としては、溶剤性又は水性のポリエステル樹脂、イソシアネート樹脂、ウレタン樹脂、アクリル樹脂、ビニル変性樹脂、ビニルアルコール樹脂、ビニルブチラール樹脂、エチレンビニルアルコール樹脂、ニトロセルロース樹脂、オキサゾリン基含有樹脂、カルボジイミド基含有樹脂、メチレン基含有樹脂、エポキシ基含有樹脂、変性スチレン樹脂、変性シリコン樹脂及びアルキルチタネート等を単独、あるいは2種以上組み合わせて使用することができる。また、シラン系カップリング剤、チタン系カップリング剤、光線遮断剤、紫外線吸収剤、安定剤、潤滑剤、ブロッキング防止剤、酸化防止剤等を含有したり、それらを上記樹脂と共重合させたものを使用することができる。アンカーコート層の形成方法としては、公知のコーティング方法が適宜採択される。例えば、リバースロールコーター、グラビアコーター、ロッドコーター、エアドクタコーター、スプレイあるいは刷毛を用いたコーティング方法等の方法がいずれも使用できる。また、蒸着層を樹脂液に浸漬して行ってもよい。塗布後は、80~200°C程度の温度での熱風乾燥、熱ロール乾燥などの加熱乾燥や、赤外線乾燥などの公知の乾燥方法を用いて溶媒を蒸発させることができる。また、耐水性、耐久性を高めるために、電子線照射による架橋処理を行う事もできる。また、アンカーコート層の形成は、基材層の製造ラインの途中で行う方法インラインでも、基材層製造後に行うオフライン方法でも良い。防湿層としては、該基材層にアルミニウム等の金属のコーティング膜を形成したものも知られているが、太陽電池に適用した場合、電流がリークする等の恐れがない点から、シリカアルミナ等の無機酸化物のコーティング膜が好ましく用いられる。上記無機酸化物コーティング膜の形成方法としては、蒸着法、コーティング法などの方法がいずれも使用できるが、ガスバリア性の高い均一な薄膜が得られるという点で蒸着法が好ましい。この蒸着法には、物理気相蒸着PVD、あるいは化学気相蒸着CVDなどの方法が含まれる。物理気相蒸着法には、真空蒸着、イオンプレーティング、スパッタリングなどが挙げられ、化学気相蒸着法には、プラズマを利用したプラズマCVD、加熱触媒体を用いて材料ガスを接触熱分解する触媒化学気相成長法Cat-CVD等が挙げられる。無機酸化物コーティング膜を構成する無機物質としては、珪素、アルミニウム、マグネシウム、亜鉛、錫、ニッケル、チタン、非晶質炭素等、あるいはこれらの酸化物、炭化物、窒化物またはそれらの混合物が挙げられるが、好ましくは酸化珪素、酸化アルミニウム、非晶質炭素を主体としたダイアモンドライクカーボンである。特に、酸化珪素、窒化珪素、酸化窒化珪素、酸化アルミニウムは、高いガスバリア性が安定に維持できる点で好ましい。上記コーティング膜の厚さは、安定な防湿性能の発現の点から、40~1000nmであることが好ましく、80~800nmがより好ましく、160~600nmが更に好ましい。また、上記基材層の厚さは、一般に5~100μm程度であり、生産性や取り扱いやすさの点から8~50μmが好ましく、12~25μmが更に好ましい。従って、上記透明防湿層Cの厚さは、一般に6~100μm程度であり、生産性や取り扱いやすさの点から9~50μmが好ましく、12~25μmが更に好ましい。<柔軟層B>本発明における柔軟層Bとは、前記耐候層Aと防湿層Cとの間に配置され使用されるものである。柔軟層Bとしては、具体的には、高透明で可撓性に富み、耐熱性、加水分解性に優れることから、エチレン-α-オレフィン共重合体からなる樹脂層が用いられ、さらに、特定の熱特性を有するエチレン-α-オレフィンランダム共重合体と特定の熱特性を有するエチレン-α-オレフィンブロック共重合体を含有する樹脂組成物を使用することが高光線透過率,耐熱性,柔軟性の発現の観点から必要となる。ここで特定の熱特性を有するエチレン-α-オレフィンランダム共重合体とは下記1の条件を満足するエチレン-α-オレフィンランダム共重合体Bー1であり、特定の熱特性を有するエチレン-α-オレフィンブロック共重合体とは下記2の条件を満足するエチレン-α-オレフィンブロック共重合体Bー2である。1示差走査熱量測定における加熱速度10°C/分で測定される結晶融解熱量が0~70J/g2示差走査熱量測定における加熱速度10°C/分で測定される結晶融解ピーク温度が100°C以上であり、かつ、結晶融解熱量が5~70J/g前面保護シートの耐熱性は柔軟層Bを構成するエチレン-α-オレフィンランダム共重合体Bー1の諸特性結晶融解ピーク温度、結晶融解熱量、MFR、分子量などおよびエチレン-α-オレフィンブロック共重合体Bー2の諸特性結晶融解ピーク温度、結晶融解熱量、MFR、分子量などにより影響されるが、とくに、エチレン-α-オレフィンブロック共重合体Bー2の結晶融解ピーク温度が強く影響する。一般に、太陽電池モジュールは発電時の発熱や太陽光の輻射熱などで、その温度が85~90°C程度まで昇温するが、柔軟層Bにおけるエチレン-α-オレフィンブロック共重合体Bー2の結晶融解ピーク温度が100°C以上であれば、前面保護シートの耐熱性を確保することが出来る。一方、エチレン-α-オレフィンブロック共重合体Bー2の結晶融解ピーク温度の上限温度が145°Cであれば、太陽電池素子の封止工程であまり高温にすることなく封止することができるため好ましい。また柔軟層Bにおけるエチレン-α-オレフィンランダム共重合体Bー1及びエチレン-α-オレフィンブロック共重合体Bー2の各々の結晶融解熱量が規定の範囲内であれば、前面保護シートの柔軟性や透明性全光線透過率などが確保され、また、原料ペレットのブロッキングなどの不具合も起こり難いため好ましい。本発明における柔軟層Bを構成するエチレン-α-オレフィンランダム共重合体Bー1及びエチレン-α-オレフィンブロック共重合体Bー2の各々に用いられるα-オレフィンの種類は、同一であってもよいし、異なっていてもよいが、本発明においては、同一である方が、混合した際の相溶性や前面保護シートの透明性、すなわち、太陽電池の光電変換効率が向上するため好ましい。次に、柔軟層Bにおけるこれらの共重合体の混合含有質量比は、特に制限されるものではないが、好ましくはBー1/Bー2=99~50/1~50、より好ましくは、98~60/2~40、さらに好ましくは、97~70/3~30である。但し、Bー1とBー2の合計を100質量部とする。ここで、混合含有質量比が上記範囲内であれば、柔軟性、耐熱性、透明性等のバランスに優れた柔軟層Bが得られやすいため好ましい。本発明における柔軟層Bの柔軟性は、適用される太陽電池の形状や厚み、設置場所などを考慮して適宜調整すれば良いが、例えば、動的粘弾性測定における振動周波数10Hz、温度20°Cの貯蔵弾性率E ́が1~2000MPaであることが好ましい。太陽電池素子の保護の観点からは貯蔵弾性率E ́は、より低い方が好ましいが、シート形状などで本発明の柔軟層Bを採取した場合のハンドリング性やシート表面同士のブロッキング防止などを考慮すると、3~1000MPaであることがより好ましく、5~500MPaであることがさらに好ましく、10~100MPaであることが特に好ましい。本発明における柔軟層Bの耐熱性は、エチレン-α-オレフィンランダム共重合体Bー1の諸特性結晶融解ピーク温度、結晶融解熱量、MFR、分子量などおよびエチレン-α-オレフィンブロック共重合体Bー2の諸特性結晶融解ピーク温度、結晶融解熱量、MFR、分子量などにより影響されるが、とくに、エチレン-α-オレフィンブロック共重合体Bー2の結晶融解ピーク温度が強く影響する。前述の通り、柔軟層Bにおけるエチレン-α-オレフィンブロック共重合体Bー2の結晶融解ピーク温度が100°C以上であれば、本発明における柔軟層Bの耐熱性を確保することが出来る。そして、前面保護シートは柔軟層Bの耐熱性と弾性率が部材を構成する層において最も低いことから,前面保護シートの耐熱性については柔軟層Bがその性能を決定する。本発明においては、柔軟層Bの耐熱性は、厚み3mmの白板ガラスサイズ;縦75mm、横25mmと厚み5mmのアルミ板サイズ;縦120mm、横60mmの間に厚みが0.5mmのシート状の柔軟層Bを重ね、真空プレス機を用いて150°C、15分の条件で積層プレスした試料を作製し、該試料を100°Cの恒温槽内で60度に傾斜して設置し500時間経過後の状態を観察し、ガラスが初期の基準位置からずれなかったものを○、ガラスが初期の基準位置からずれたり、シートが溶融したものを×として評価した。本発明における柔軟層Bの全光線透過率は、適用する太陽電池の種類、例えばアモルファスの薄膜系シリコン型などや太陽電子素子に届く太陽光を遮らない部位に適用する場合には、あまり重視されないこともあるが、太陽電池の光電変換効率や各種部材を重ね合わせる時のハンドリング性などを考慮し、通常、85以上であることが好ましく、87以上であることがより好ましく、90以上であることがさらに好ましい。本発明における柔軟層Bの柔軟性、耐熱性および透明性については背反特性になり易い。具体的には、柔軟性を向上させるために用いる樹脂組成物の結晶性を低下させ過ぎると、耐熱性が低下し不十分となる。一方、耐熱性を向上させるために用いる樹脂組成物の結晶性を向上させ過ぎると、透明性が低下し不十分となる。本発明においては、これらのバランスを柔軟性の指標として動的粘弾性測定における振動周波数10Hz、温度20°Cの貯蔵弾性率E ́、耐熱性の指標として示差走査熱量測定における加熱速度10°C/分で測定される結晶融解ピーク温度および透明性の指標として全光線透過率を用いた場合、3つの指標が、貯蔵弾性率E ́が1~2000MPa、結晶融解ピーク温度が100°C以上、全光線透過率85以上であることが好ましく、貯蔵弾性率E ́が5~500MPa、結晶融解ピーク温度が105~145°C、全光線透過率85以上であることがさらに好ましく、貯蔵弾性率E ́が10~100MPa、結晶融解ピーク温度が110~145°C、全光線透過率87以上であることが特に好ましい。上記柔軟層Bの厚さは、落下物による防湿層破損防湿機能の劣下を抑制するために50~1000μm程度であり、取り扱いの点から、150~750μmが好ましく、300~500μmが更に好ましい。本発明に用いられるエチレン-α-オレフィンランダム共重合体Bー1のメルトフローレートMFRは、特に制限されるものではないが、通常、MFRJISK7210、温度:190°C、荷重:21.18Nが、0.5~100g/10min程度、好ましくは2~50g/10min、さらに好ましくは3~30g/10minであるものが用いられる。ここで、MFRは、シートを成形する際の成形加工性などを考慮して選択すればよい。例えば、シートをカレンダー成形する場合には、シートを成形ロールから引き剥がす際のハンドリング性からMFRは、比較的低い値、具体的には0.5~5g/10min程度が好ましく、また、Tダイを用いて押出成形する場合には、押出負荷を低減させ押出量を増大させる観点からMFRは、2~50g/10minが好ましく、さらに好ましくは3~30g/10minであるものを用いればよい。本発明に用いられるエチレン-α-オレフィンランダム共重合体Bー1は、条件1示差走査熱量測定における加熱速度10°C/分で測定される結晶融解熱量が0~70J/gを満足することが重要であり、好ましくは、5~70J/g、さらに好ましくは、10~65J/gである。該範囲内であれば、太陽電池用前面保護シート封止材積層体の柔軟性や透明性全光線透過率などが確保されるため好ましい。また、結晶融解熱量が0J/g以上であれば、原料ペレットのブロッキングなどの不具合も起こり難い為好ましい。ここで、該結晶融解熱量の参考値としては、汎用の高密度ポリエチレンHDPEが170~220J/g程度、低密度ポリエチレン樹脂LDPEや直鎖状低密度ポリエチレンLLDPEが100~160J/g程度である。また、本発明に用いられるエチレン-α-オレフィンランダム共重合体Bー1の結晶融解ピーク温度は、特に限定されるものではないが、通常、100°C未満であり、好ましくは30~90°Cである。ここで、該結晶融解ピーク温度の参考値としては、汎用の高密度ポリエチレンHDPEが130~145°C程度、低密度ポリエチレン樹脂LDPEや直鎖状低密度ポリエチレンLLDPEが100~125°C程度である。すなわち、本発明に用いられるエチレン-α-オレフィンランダム共重合体Bー1単独では、示差走査熱量測定における加熱速度10°C/分で測定される結晶融解ピーク温度が100°C以上であり、かつ、結晶融解熱量が5~70J/gを達成することは困難である。本発明に用いられるエチレン-α-オレフィンランダム共重合体Bー1の具体例としては、ダウケミカル株製の商品名エンゲージEngage、アフィニティーAffinity、三井化学株製の商品名タフマーATAFMERA、タフマーPTAFMERP、日本ポリエチレン株製の商品名カーネルKarnel等を例示することができる。本発明に用いられるエチレン-α-オレフィンブロック共重合体Bー2のメルトフローレートMFRは、特に制限されるものではないが、通常、MFRJISK7210、温度:190°C、荷重:21.18Nが、0.5~100g/10min程度、より好ましくは1~50g/10min、さらに好ましくは1~30g/10min、特に好ましくは1~10g/10minであるものが用いられる。本発明に用いられるエチレン-α-オレフィンブロック共重合体Bー2は、示差走査熱量測定における加熱速度10°C/分で測定される結晶融解ピーク温度が100°C以上であり、かつ、結晶融解熱量が5~70J/g条件2を満足することが重要である。該結晶融解ピーク温度は好ましくは105°C以上、さらに好ましくは110°C以上であり、上限は通常145°Cである。また、結晶融解熱量は好ましくは10~60J/g、さらに好ましくは15~55J/gである。本発明に用いられるエチレン-α-オレフィンブロック共重合体Bー2のブロック構造は、既述の条件2を満足すれば特に限定されるものではないが、柔軟性、耐熱性、透明性等のバランス化の観点から、コモノマー含有率、結晶性、密度、結晶融解ピーク温度融点Tm、又はガラス転移温度Tgの異なる2つ以上、好ましくは3つ以上のセグメント又はブロックを含有するマルチブロック構造であることが好ましい。具体的には、完全対称ブロック、非対称ブロック、テ-パ-ドブロック構造ブロック構造の比率が主鎖内で漸増する構造などが挙げられる。該マルチブロック構造を有する共重合体の構造や製造方法については、国際公開第2005/090425号パンフレットWO2005/090425、国際公開第2005/090426号パンフレットWO2005/090426、および国際公開第2005/090427号パンフレットWO2005/090427などで詳細に開示されているものを採用することができる。本発明においては、前記マルチブロック構造を有するエチレン-α-オレフィンブロック共重合体について、以下、詳細に説明する。該マルチブロック構造を有するエチレン-α-オレフィンブロック共重合体は、本発明において好適に使用でき、α-オレフィンとして1-オクテンを共重合成分とするエチレン-オクテンマルチブロック共重合体が好ましい。該ブロック共重合体としては、エチレンに対してオクテン成分が多く約15~20モル共重合されたほぼ非晶性のソフトセグメントと、エチレンに対してオクテン成分が少なく約2モル未満共重合された結晶融解ピーク温度が110~145°Cである高結晶性のハードセグメントが、各々2つ以上存在するマルチブロック共重合体が好ましい。これらのソフトセグメントとハードセグメントの連鎖長や比率を制御することにより、柔軟性と耐熱性の両立を達成することができる。該マルチブロック構造を有する共重合体の具体例としては、ダウケミカル株製の商品名インフューズInfuseが挙げられる。本発明に用いられるエチレン-α-オレフィンブロック共重合体Bー2のメルトフローレートMFRは、特に制限されるものではないが、通常、MFRJISK7210、温度:190°C、荷重:21.18Nが、0.5~100g/10min程度、より好ましくは1~50g/10min、さらに好ましくは1~30g/10min、特に好ましくは1~10g/10minであるものが用いられる。ここで、MFRは、シートを成形する際の成形加工性などを考慮して選択すればよい。具体的には、シートをカレンダー成形する場合には、シートを成形ロールから引き剥がす際のハンドリング性からMFRは、比較的低い方、具体的には0.5~5g/10min程度が好ましく、また、Tダイを用いて押出成形する場合には、押出負荷を低減させ押出量を増大させる観点からMFRは、1~30g/10minであるものが好適に用いられる。さらに、太陽電池素子セルを封止する時の密着性や回り込み易さの観点からは、MFRは、3~50g/10minであるものが好適に用いられる。次に、柔軟層B中におけるエチレン-α-オレフィンランダム共重合体Bー1とエチレン-α-オレフィンブロック共重合体Bー2の含有量は、柔軟性、耐熱性、透明性等の優れたバランスを有する観点から、それぞれ、好ましくは、50~99質量、1~50質量であり、より好ましくは、60~98質量、2~40質量であり、更に好ましくは、70~97質量、3~30質量である。<封止材D>封止材Dは、太陽電池素子を封止するために用いられ、前記柔軟層Bと同様、下記の条件を満足するエチレン-α-オレフィンランダム共重合体Dー1と下記の条件を満足するエチレン-α-オレフィンブロック共重合体Dー2とを含有する。1示差走査熱量測定における加熱速度10°C/分で測定される結晶融解熱量が0~70J/g2示差走査熱量測定における加熱速度10°C/分で測定される結晶融解ピーク温度が100°C以上であり、かつ、結晶融解熱量が5~70J/g本発明において、の条件を満足するエチレン-α-オレフィンランダム共重合体Dー1としては、前述の前面保護シートに用いたエチレン-α-オレフィンランダム共重合体Bー1について述べたものと同様のものを用いることができ、の条件を満足するエチレン-α-オレフィンブロック共重合体Dー2としては、前述の前面保護シートに用いたエチレン-α-オレフィンブロック共重合体Bー2について述べたものと同様のものを用いることができる。本発明においては、封止材Dを構成するエチレン-α-オレフィンランダム共重合体Dー1及びエチレン-α-オレフィンブロック共重合体Dー2の各々に用いられるα-オレフィンの種類は、同一であってもよいし、異なっていてもよいが、本発明においては、同一である方が、混合した際の相溶性や前面保護シートの透明性、すなわち、太陽電池の光電変換効率が向上するため好ましい。上記エチレン-α-オレフィンランダム共重合体Dー1とエチレン-α-オレフィンブロック共重合体Dー2を含有する封止材Dの組成についても、前述の柔軟層Bの組成と同様であり、同様の他の樹脂あるいは添加剤を含有することができる。得られる封止材の貯蔵弾性率、耐熱性、全光線透過率等の性状、これらの関係についても、前記柔軟層Bと同様である。本発明においては、封止材Dとしては、後述する太陽電池モジュール作製時の防湿性能低下防止の点から、柔軟層Bと同一の組成、性状を有するものが好ましい。封止材Dの厚みは、特に限定されるものではないが、通常、0.05~1mm程度であり、好ましくは0.1~0.7mm,より好ましくは0.3~0.5mmのシート状で用いられる。<太陽電池用前面保護シート封止材積層体>本発明の太陽電池用前面保護シート封止材積層体には、本発明の主旨を逸脱しない範囲で、諸物性柔軟性、耐熱性、透明性、接着性などや成形加工性あるいは経済性などをさらに向上させる目的で上述したエチレン-α-オレフィンランダム共重合体Bー1あるいはD-1やエチレン-α-オレフィンブロック共重合体Bー2あるいはD-2以外の樹脂を混合することができる。該樹脂としては、例えば、他のポリオレフィン系樹脂や各種エラストマーオレフィン系、スチレン系など、カルボキシル基、アミノ基、イミド基、水酸基、エポキシ基、オキサゾリン基、チオール基、シラノール基などの極性基で変性された樹脂および粘着付与樹脂などが挙げられる。該粘着付与樹脂としては、石油樹脂、テルペン樹脂、クマロン-インデン樹脂、ロジン系樹脂、またはそれらの水素添加誘導体などが挙げられる。具体的には、石油樹脂としては、シクロペンタジエンまたはその二量体からの脂環式石油樹脂やC9成分からの芳香族石油樹脂があり、テルペン樹脂としてはβ-ピネンからのテルペン樹脂やテルペン-フェノール樹脂が、また、ロジン系樹脂としては、ガムロジン、ウッドロジン等のロジン樹脂、グリセリンやペンタエリスリトール等で変性したエステル化ロジン樹脂などを例示することができる。また、該粘着付与樹脂は主に分子量により種々の軟化温度を有するものが得られるが、例えば、既述の共重合体Bー1、共重合体Bー2と混合した場合、あるいは共重合体Dー1、共重合体Dー2と混合した場合の相溶性、色調や熱安定性などの点から軟化温度が100~150°C、好ましくは120~140°Cの脂環式石油樹脂の水素添加誘導体が特に好ましい。上述した共重合体Bー1、Bー2あるいは共重合体Dー1、Dー2以外の樹脂を混合する場合は、通常、例えば、柔軟層Bあるいは封止材D中、樹脂組成物を100質量とした場合、20質量以下が好ましく、10質量以下がさらに好ましい。また、太陽電池用前面保護シート封止材積層体には、必要に応じて、種々の添加剤を添加することができる。該添加剤としては、例えば、シランカップリング剤、酸化防止剤、紫外線吸収剤、耐候安定剤、光拡散剤、造核剤、顔料例えば白色顔料、難燃剤、変色防止剤などが挙げられる。本発明においては、シランカップリング剤、酸化防止剤、紫外線吸収剤、耐候安定剤から選ばれる少なくとも一種の添加剤が添加されていることが後述する理由等から好ましい。また、本発明においては、例えば、高度の耐熱性を要求される場合は架橋剤および/または架橋助剤を配合してもよい。シランカップリング剤の例としては、ビニル基、アクリロキシ基、メタクリロキシ基のような不飽和基、アミノ基、エポキシ基などとともに、アルコキシ基のような加水分解可能な基を有する化合物を挙げることができる。シランカップリング剤の具体例としては、N-β-アミノエチル-γ-アミノプロピルトリメトキシシラン、N-β-アミノエチル-γ-アミノプロピルメチルジメトキシシラン、γ-アミノプロピルトリエトキシシラン、γ-グリシドキシプロピルトリメトキシシラン、γ-メタクリロキシプロピルトリメトキシシランなどを例示することができる。本発明においては、接着性が良好であり、黄変などの変色が少ないこと等からγ-グリシドキシプロピルトリメトキシシランやγ-メタクリロキシプロピルトリメトキシシランが好ましく用いられる。該シランカップリング剤の添加量は、太陽電池用前面保護シート封止材積層体を構成する各樹脂層中、通常、0.1~5質量程度であり、0.2~3質量添加することが好ましい。また、シランカップリング剤と同様に、有機チタネート化合物などのカップリング剤も有効に活用できる。酸化防止剤としては、種々の市販品が適用でき、モノフェノール系、ビスフェノール系、高分子型フェノール系、硫黄系、ホスファイト系など各種タイプのものを挙げることができる。モノフェノール系としては、例えば、2,6-ジ-tert-ブチル-p-クレゾール、ブチル化ヒドロキシアニゾール、2,6-ジ-tert-ブチル-4-エチルフェノールなどを挙げることができる。ビスフェノール系としては、2,2′-メチレン-ビス-4-メチル-6-tert-ブチルフェノール、2,2′-メチレン-ビス-4-エチル-6-tert-ブチルフェノール、4,4′-チオビス-3-メチル-6-tert-ブチルフェノール、4,4′-ブチリデン-ビス-3-メチル-6-tert-ブチルフェノール、3,9-ビス{1,1-ジメチル-2-{β-3-tert-ブチル-4-ヒドロキシ-5-メチルフェニルプロピオニルオキシ}エチル}2,4,9,10-テトラオキサスピロ5,5-ウンデカンなどを挙げることができる。高分子フェノール系としては、1,1,3-トリス-2-メチル-4-ヒドロキシ-5-tert-ブチルフェニルブタン、1,3,5-トリメチル-2,4,6-トリス3,5-ジ-tert-ブチル-4-ビドロキシベンジルベンゼン、テトラキス-{メチレン-3-3′,5′-ジ-tert-ブチル-4′-ヒドロキスフェニルプロピオネート}メタン、ビス{3,3′-ビス-4′-ヒドロキシ-3′-tert-ブチルフェニルブチリックアシッド}グルコールエステル、1,3,5-トリス3′,5′-ジ-tert-ブチル-4′-ヒドロキシベンジル-s-トリアジン-2,4,6-1H,3H,5Hトリオン、トリフェノールビタミンEなどを挙げることができる。硫黄系としては、ジラウリルチオジプロピオネート、ジミリスチルチオジプロピオネート、ジステアリルチオプロピオネートなどを挙げることができる。ホスファイト系としては、トリフェニルホスファイト、ジフェニルイソデシルホスファイト、フェニルジイソデシルホスファイト、4,4′-ブチリデン-ビス3-メチル-6-tert-ブチルフェニル-ジ-トリデシルホスファイト、サイクリックネオペンタンテトライルビスオクタデシルホスファイト、トリスモノおよび/またはジフェニルホスファイト、ジイソデシルペンタエリスリトールジホスファイト、9,10-ジヒドロ-9-オキサ-10-ホスファフェナスレン-10-オキサイド、10-3,5-ジ-tert-ブチル-4-ヒドロキシベンジル-9,10-ジヒドロ-9-オキサ-10-ホスファフェナンスレン-10-オキサイド、10-デシロキシ-9,10-ジヒドロ-9-オキサ-10-ホスファフェナンスレン、サイクリックネオペンタンテトライルビス2,4-ジ-tert-ブチルフェニルホスファイト、サイクリックネオペンタンテトライルビス2,6-ジ-tert-メチルフェニルホスファイト、2,2-メチレンビス4,6-tert-ブチルフェニルオクチルホスファイトなどを挙げることができる。本発明においては、酸化防止剤の効果、熱安定性、経済性等からフェノール系およびホスファイト系の酸化防止剤が好ましく用いられ、両者を組み合わせて用いることがさらに好ましい。該酸化防止剤の添加量は、前面保護シート封止材積層体を構成する各樹脂層中、通常、0.1~1質量程度であり、0.2~0.5質量添加することが好ましい。紫外線吸収剤としては、種々の市販品が適用でき、ベンゾフェノン系、ベンゾトリアゾール系、トリアジン系、サリチル酸エステル系など各種タイプのものを挙げることができる。ベンゾフェノン系紫外線吸収剤としては、例えば、2-ヒドロキシ-4-メトキシベンゾフェノン、2-ヒドロキシ-4-メトキシ-2’-カルボキシベンゾフェノン、2-ヒドロキシ-4-オクトキシベンゾフェノン、2-ヒドロキシ-4-n-ドデシルオキシベンゾフェノン、2-ヒドロキシ-4-n-オクタデシルオキシベンゾフェノン、2-ヒドロキシ-4-ベンジルオキシベンゾフェノン、2-ヒドロキシ-4-メトキシ-5-スルホベンゾフェノン、2-ヒドロキシ-5-クロロベンゾフェノン、2,4-ジヒドロキシベンゾフェノン、2,2’-ジヒドロキシ-4-メトキシベンゾフェノン、2,2’-ジヒドロキシ-4,4’-ジメトキシベンゾフェノン、2,2’,4,4’-テトラヒドロキシベンゾフェノンなどを挙げることができる。ベンゾトリアゾール系紫外線吸収剤としては、ヒドロキシフェニル置換ベンゾトリアゾール化合物であって、例えば、2-2-ヒドロキシ-5-メチルフェニルベンゾトリアゾール、2-2-ヒドロキシ-5-t-ブチルフェニルベンゾトリアゾール、2-2-ヒドロキシ-3,5-ジメチルフェニルベンゾトリアゾール、2-2-メチル-4-ヒドロキシフェニルベンゾトリアゾール、2-2-ヒドロキシ-3-メチル-5-t-ブチルフェニルベンゾトリアゾール、2-2-ヒドロキシ-3,5-ジ-t-アミルフェニルベンゾトリアゾール、2-2-ヒドロキシ-3,5-ジ-t-ブチルフェニルベンゾトリアゾールなどを挙げることができる。またトリアジン系紫外線吸収剤としては、2-[4,6-ビス2,4-ジメチルフェニル-1,3,5-トリアジン-2-イル]-5-オクチルオキシフェノール、2-4,6-ジフェニル-1,3,5-トリアジン-2-イル-5-ヘキシルオキシフェノールなどを挙げることができる。サリチル酸エステル系としては、フェニルサリチレート、p-オクチルフェニルサリチレートなどを挙げることができる。該紫外線吸収剤の添加量は、前面保護シート封止材積層体を構成する各樹脂層中、通常、0.01~2.0質量程度であり、0.05~0.5質量添加することが好ましい。上記の紫外線吸収剤以外に耐候性を付与する耐候安定剤としては、ヒンダードアミン系光安定化剤が好適に用いられる。ヒンダードアミン系光安定化剤は、紫外線吸収剤のようには紫外線を吸収しないが、紫外線吸収剤と併用することによって著しい相乗効果を示す。ヒンダードアミン系光安定化剤としては、コハク酸ジメチル-1-2-ヒドロキシエチル-4-ヒドロキシ-2,2,6,6-テトラメチルピペリジン重縮合物、ポリ[{6-1,1,3,3-テトラメチルブチルアミノ-1,3,5-トリアジン-2,4-ジイル}{2,2,6,6-テトラメチル-4-ピペリジルイミノ}ヘキサメチレン{{2,2,6,6-テトラメチル-4-ピペリジル}イミノ}]、N,N′-ビス3-アミノプロピルエチレンジアミン-2,4-ビス[N-ブチル-N-1,2,2,6,6-ペンタメチル-4-ピペリジルアミノ]-6-クロロ-1,3,5-トリアジン縮合物、ビス2,2,6,6-テトラメチル-4-ピペリジルセバケート、2-3,5-ジ-tert-4-ヒドロキシベンジル-2-n-ブチルマロン酸ビス1,2,2,6,6-ペンタメチル-4-ピペリジルなどを挙げることができる。該ヒンダードアミン系光安定化剤の添加量は、前面保護シート封止材積層体を構成する各樹脂層中、通常、0.01~0.5質量程度であり、0.05~0.3質量添加することが好ましい。本発明に用いられる耐候層A、柔軟層B、防湿層C及び封止材Dの各々の製膜方法としては、公知の方法、例えば単軸押出機、多軸押出機、バンバリーミキサー、ニーダーなどの溶融混合設備を有し、Tダイを用いる押出キャスト法やカレンダー法等を採用することができ、特に限定されるものではないが、本発明においては、ハンドリング性や生産性等の面からTダイを用いる押出キャスト法が好適に用いられる。Tダイを用いる押出キャスト法での成形温度は、用いる樹脂組成物の流動特性や製膜性等によって適宜調整されるが、概ね130~300°C、好ましくは、150~250°Cである。シランカップリング剤、酸化防止剤、紫外線吸収剤、耐候安定剤等の各種添加剤は、予め樹脂とともにドライブレンドしてからホッパーに供給しても良いし、予め全ての材料を溶融混合してペレットを作製してから供給しても良いし、添加剤のみを予め樹脂に濃縮したマスターバッチを作製し供給してもかまわない。前面保護シート封止材積層体の厚みは、特に限定されるものではないが、通常、012~23mm程度であり、好ましくは03~16mm程度あり,より好ましくは060~12mm程度のシート状で用いられる。前面保護シート封止材積層体は、上述の製膜された耐候層A、柔軟層B、防湿層C及び封止材Dを、定法に従って、真空ラミネーターで温度120~170°C、脱気時間2~15分、プレス圧力0.5~1atm、プレス時間8~45分で加熱加圧圧着することにより製造することができる。なお、本発明においては、前面保護シート封止材積層体は、耐候層Aをその表面側として、また防湿層Cをその内面側として、すなわち、前面上部から、耐候層A、柔軟層B、防湿層C、封止材Dの順に配置されるのが好ましい。本発明においては、このような構成により、防湿層の劣化を防止し、長期の高い防湿性と耐候性を達成することができる。本発明の太陽電池用前面保護シート封止材積層体は、耐候層A、柔軟層B及び防湿層Cを形成した後にシート状の封止材Dと積層してもよいが、耐候層A、柔軟層B、防湿層Cとシート状の封止材Dとを積層してもよい。図1に示す太陽電池用前面保護シート封止材積層体の例は、耐候層1、柔軟層2,防湿層3及び封止樹脂層4を積層し、積層一体化したものである。本発明の太陽電池用前面保護シート封止材積層体は、前述の構成を有するものであるが、前面保護シートと封止材を一体化するとともに、特に、防湿層Cを前述の柔軟層Bとシート状の封止材Dの間に配置することにより、高い光線透過率を達成しかつ防湿性の低下を著しく低減することが可能となる。本発明における太陽電池用前面保護シート封止材積層体は透明性が高いことが好ましく、その全光線透過率は、適用する太陽電池の種類、例えばアモルファスの薄膜系シリコン型などや太陽電子素子に届く太陽光を遮らない部位に適用する場合には、あまり重視されないこともあるが、太陽電池の光電変換効率や各種部材を重ね合わせる時のハンドリング性などを考慮し、84以上であることが好ましく、85以上であることがさらに好ましい。全光線透過率は、後述するように、JISK7105に準じて測定することができる。また、太陽電池用前面保護シート封止材積層体の防湿性能は、該前面保護シート封止材積層体の構成、特に、柔軟性と耐熱性および透明性とが良好にバランスされた柔軟層Bを防湿層Cの外側前面に設け、更に防湿層Cを柔軟層Bと封止材Dの間に配置することにより、前面保護シートの柔軟性の確保により防湿層の劣化を防止し、長期の高い防湿性と耐候性を達成することができる。防湿性能はJISZ0222防湿包装容器の透湿度試験方法、JISZ0208防湿包装材量の透湿度試験方法カップ法の諸条件に準じ評価することができる。<太陽電池モジュール、太陽電池の製造方法>このような太陽電池用前面保護シート封止材積層体を用いて本発明の太陽電池モジュール及び/又は太陽電池を製造するには、従来の太陽電池のガラス板及び封止材の代りに本発明の前面保護シート封止材積層体を用いて公知の方法により作製すれば良い。本発明の太陽電池用前面保護シート封止材積層体を用い、太陽電池素子をバックシートとともに固定することにより太陽電池モジュールを製作することができる。このような太陽電池モジュールとしては、種々のタイプのものを例示することができ、好ましくは、本発明の太陽電池用前面保護シート封止材積層体と、太陽電池素子と、下部保護材とを用いて作製された太陽電池モジュールが挙げられ、具体的には、本発明の太陽電池用前面保護シート封止材積層体/太陽電池素子/封止材封止樹脂層/下部保護材の構成のもの図2参照、下部保護材の内周面上に形成させた太陽電池素子上に本発明の太陽電池用前面保護シート封止材積層体を形成させるような構成のもの、本発明の太陽電池用前面保護シート封止材積層体の内周面上に形成させた太陽電池素子、例えばフッ素樹脂系透明保護材上にアモルファス太陽電池素子をスパッタリング等で作製したものの上に封止材と下部保護材を形成させるような構成のものなどを挙げることができる。太陽電池素子としては、例えば、単結晶シリコン型、多結晶シリコン型、アモルファスシリコン型、ガリウム-砒素、銅-インジウム-セレン、カドミウム-テルルなどのIII-V族やII-VI族化合物半導体型、色素増感型、有機薄膜型等が挙げられる。本発明の太陽電池用前面保護シート封止材積層体を用いて作製された太陽電池モジュールを構成する各部材については、特に限定されるものではないが、下部保護材としては、金属や各種熱可塑性樹脂樹脂層などの単層もしくは多層のシートであり、例えば、錫、アルミ、ステンレスなどの金属、ガラス等の無機材料、ポリエステル、無機物蒸着ポリエステル、フッ素含有樹脂、ポリオレフィンなどの単層もしくは多層の保護材を挙げることができる。上部および/又は下部の保護材の表面には、封止材や他の部材との接着性を向上させるためにプライマー処理やコロナ処理など公知の表面処理を施すことができる。封止材についても、前面保護シートへの密着性確保の観点から、その少なくとも一方の面にコロナ処理等の表面処理を施すことが好ましい。本発明の太陽電池用前面保護シート封止材積層体を用いて作製された太陽電池モジュールを既述した本発明の太陽電池用前面保護シート封止材積層体/太陽電池素子/封止材/下部保護材のような構成のものを例として説明する。図2に示すように、太陽光受光側から順に、本発明の太陽電池用前面保護シート封止材積層体10、太陽電池素子14A,14B、封止樹脂層12、バックシート16が積層されてなり、さらに、バックシート16の下面にジャンクションボックス18太陽電池素子から発電した電気を外部へ取り出すための配線を接続する端子ボックスが接着されてなる。太陽電池素子14A及び14Bは、発電電流を外部へ電導するために配線20により連結されている。配線20は、バックシート16に設けられた貫通孔不図示を通じて外部へ取り出され、ジャンクションボックス18に接続されている。太陽電池モジュールの製造方法としては、公知の製造方法が適用でき、特に限定されるものではないが、一般的には、本発明の太陽電池用前面保護シート封止材積層体、太陽電池素子、封止樹脂層、下部保護材の順に積層する工程と、それらを真空吸引し加熱圧着する工程を有する。また、バッチ式の製造設備やロールツーロール式の製造設備なども適用することができる。本発明の太陽電池用前面保護シート封止材積層体を用いて作製された太陽電池モジュールは、適用される太陽電池のタイプとモジュール形状により、モバイル機器に代表される小型太陽電池、屋根や屋上に設置される大型太陽電池など屋内、屋外に関わらず各種用途に適用することができる。本発明の太陽電池モジュール及び/又は太陽電池は、この太陽電池用前面保護シート封止材積層体、発電素子、封止材、裏面保護シートを、常法に従って、真空ラミネーターで温度120~170°C、脱気時間2~15分、プレス圧力0.5~1atm、プレス時間8~45分で加熱加圧圧着することにより容易に製造することができる。以下に、本発明を実施例によりさらに具体的に説明するが、これらの実施例及び比較例により本発明は何ら制限を受けるものではない。なお、本明細書中に表示されるシートについての種々の測定値および評価は次のようにして行った。物性測定1結晶融解ピーク温度Tm株パーキンエルマー製の示差走査熱量計、商品名Pyris1DSCを用いて、JISK7121に準じて、試料約10mgを加熱速度10°C/分で-40°Cから200°Cまで昇温し、200°Cで5分間保持した後、冷却速度10°C/分で-40°Cまで降温し、再度、加熱速度10°C/分で200°Cまで昇温した時に測定されたサーモグラムから結晶融解ピーク温度Tm°Cを求めた。2結晶融解熱量ΔHm株パーキンエルマー製の示差走査熱量計、商品名Pyris1DSCを用いて、JISK7122に準じて、試料約10mgを加熱速度10°C/分で-40°Cから200°Cまで昇温し、200°Cで5分間保持した後、冷却速度10°C/分で-40°Cまで降温し、再度、加熱速度10°C/分で200°Cまで昇温した時に測定されたサーモグラムから結晶融解熱量ΔHmJ/gを求めた。3貯蔵弾性率測定アイティ計測株製の粘弾性測定装置、商品名粘弾性スペクトロメーターDVA-200を用いて、試料縦4mm、横60mmを振動周波数10Hz、ひずみ0.1、昇温速度3°C/分、チャック間25mmで横方向について、-150°Cから150°Cまで測定し、得られたデータから20°Cにおける貯蔵弾性率E ́MPaを求めた。4全光線透過率厚み3mmの白板ガラスサイズ;縦75mm、横25mm2枚の間に耐候層,各柔軟層、防湿層を重ね、真空プレス機を用いて、150°C、15分の条件で積層プレスした試料を作製し、JISK7105に準じて全光線透過率を測定し、その値を記載するとともに、下記の基準で評価した結果も併記した。◎全光線透過率が90以上○全光線透過率が85以上、90未満×全光線透過率が85未満、あるいは、明らかに白濁している場合未測定5耐熱性厚み3mmの白板ガラスサイズ;縦75mm、横25mm2枚の間に柔軟層を重ね、真空プレス機を用いて、150°C、15分の条件で積層プレスした試料を作製し、該試料を100°Cの恒温槽内で60度に傾斜して設置し500時間経過後の状態を観察し、下記の基準で評価した。○ガラスが初期の基準位置からずれなかったもの×ガラスが初期の基準位置からずれたり、シートが溶融したもの6防湿性能防湿性能はJISZ0222防湿包装容器の透湿度試験方法、JISZ0208防湿包装材量の透湿度試験方法カップ法の諸条件に準じ、次の手法で評価することができる。透湿面積10.0cm×10.0cm角の各積層フィルム又は積層体を2枚用い、吸湿剤として無水塩化カルシウム約20gを入れ四辺を封じた袋を作製し、その袋を温度40°C相対湿度90の恒温恒湿装置に入れ、48時間以上間隔で質量増加がほぼ一定になる目安として14日間まで、質量測定0.1mg単位し、水蒸気透過率を下記式から算出する。水蒸気透過率g/m2/24h=m/s/tm;試験期間最後2回の秤量間隔の増加質量gs;透湿面積m2t;試験期間最後2回の秤量間隔の時間h/24h7防湿保持性バリア安定性耐候層,柔軟層,防湿層,封止樹脂層を株式会社エヌピーシー社製真空ラミネート装置LM-30x30を用い150°C,15分の条件で定法により積層し前面保護シート封止材積層品を作製した。その後、作製した前面保護シート封止材積層品の水蒸気透過率と、下記構成層の防湿層の水蒸気透過率を、それぞれ上記JISZ0208防湿包装材量の透湿度試験方法カップ法に準じて評価し、防湿性能を求めた。下記構成層の防湿層の防湿性能に対する、得られた積層体の防湿性能の低下度が50以内を◎、50超100以内を○、100超を×として評価した。構成層1耐候層旭硝子社製50μETFEアフレックス50N1250Dを使用した,本ETFEの全光線透過率は95であった。2防湿層12μmポリエチレンテレフタレート樹脂フィルムにシリカを蒸着した三菱樹脂製テックバリアLXを使用した.本防湿層の全光線透過率は86であった。また上述の方法で測定した防湿性は02[g/m2day]であった3柔軟層1エチレン-α-オレフィンランダム共重合体Bー1として、エチレン-オクテンランダム共重合体ダウケミカル株製、商品名:エンゲージENG、以下同じ8200、オクテン含有量:7.3モル24質量、MFR:5、Tm:65°C、ΔHm:53J/g以下、α-1と略するを95質量部とエチレン-α-オレフィンブロック共重合体Bー2として、エチレン-オクテンブロック共重合体ダウケミカル株製、商品名:インフューズINFUSE、以下同じD9100.05、オクテン含有量:12.8モル37質量、MFR:1、Tm:119°C、ΔHm:38J/g以下、β-1と略するとを5質量部の割合で混合した樹脂組成物をTダイを備えた40mmφ単軸押出機を用いて設定温度200°Cで溶融混練し、20°Cのキャストロールで急冷製膜することにより厚みが0.5mmの柔軟層1を得た。4柔軟層2柔軟層1の調製において、シートを構成する樹脂組成物を表1に示すように、α-180質量部とエチレン-オクテンブロック共重合体ダウケミカル株製、商品名:インフューズD9507.15、オクテン含有量:16.4モル44質量、MFR:5、Tm:123°C、ΔHm:21J/g以下、β-2と略する20質量部との樹脂組成物に変更した以外は、柔軟層1と同様にして、厚みが0.5mmの柔軟層2を得た5柔軟層3柔軟層1の調製において、シートを構成する樹脂組成物を表1に示すように、α-1をエチレン-プロピレン-ヘキセン3元ランダム共重合体日本ポリエチレン株製、商品名:カーネルKarnel、以下同じKJ640T、プロピレン含有量:7.4モル10質量、ヘキセン含有量:4.4モル10質量、MFR:30、Tm:53°C、ΔHm:58J/g以下、α-2と略するに変更した以外は、柔軟層1と同様にして、厚みが0.5mmの柔軟層3を得た。6柔軟層4柔軟層1の調製におけるα-1及びβ-1を用い、シートの厚みを0.3mmに変更した以外は、実施例1と同様にして柔軟層4を得た。7柔軟層5柔軟層3の調製において、シートを構成する樹脂組成物を表1に示すように、α-2100質量部に変更した以外は、実施例1と同様にして、厚みが0.5mmの柔軟層5を得た。8柔軟層6柔軟層1の調製において、シートを構成する樹脂組成物を表1に示すように、β-1を汎用の結晶性ポリエチレン樹脂であるエチレン-オクテンランダム共重合体株プライムポリマー製、商品名:モアテック0238CN、オクテン含有量:1モル4質量、MFR:2.1、Tm:121°C、ΔHm:127J/g以下、P-1と略するに変更した以外は、柔軟層1と同様にして、厚みが0.5mmの柔軟層6を得た。9柔軟層7柔軟層1の調製において、シートを構成する樹脂組成物を表1に示すように、P-1100質量部に変更した以外は、柔軟層1と同様にして、厚みが0.5mmの柔軟層7を得た。10柔軟層8Etimex社製EVA封止材496を用いた。なお,本EVA封止材単体を下記実施例に示す方法で真空ラミネートし,その後,EVA封止材のみを取り出し,全光線透過率を前記の方法で測定した。11柔軟層9東洋インク製ウレタン系接着剤IS801と硬化剤CR001を10:1の比で配合し固形分塗工量10g/m2となるようにシリコーン離型PETフィルムに塗布し,40°C,4日間養生した。その後,接着剤層のみを取り出し,全光線透過率を上記の方法で測定した。以上の柔軟層1~9の各々について、その厚み、組成及び全光線透過率、並びに耐熱性及び柔軟性貯蔵弾性率を前記の方法で測定し、柔軟層に使用したB-1D-1及びB-2D-2のTm、ΔHmの値と共に、以下の表1にまとめて示す。尚、表中における、ENGは、ダウケミカル株製、商品名:エンゲージを意味し、例えばENG820095は、商品名エンゲージ8200を95質量部含有することを意味するものとする。実施例1前記調製した耐候層、柔軟層1、防湿層及び柔軟層1を株式会社エヌピーシー社製真空ラミネート装置LM-30x30を用い150°C,15分の条件で定法によりこの順に積層し前面保護シート封止材積層品1を作製した。その後、作製した前面保護シート封止材積層品1を使用して、前述の方法で全光線透過率及び防湿保持性を測定した。結果を表2に示す。実施例2耐候層、柔軟層2、防湿層及び柔軟層2を実施例1と同様に真空ラミを行い積層し前面保護シート封止材積層品2を作製し、同様に全光線透過率及び防湿保持性を測定した。結果を表2に示す。実施例3耐候層、柔軟層3、防湿層及び柔軟層3を実施例1と同様に真空ラミを行い積層し前面保護シート封止材積層品3を作製し、同様に全光線透過率及び防湿保持性を測定した。結果を表2に示す。実施例4耐候層、柔軟層4、防湿層及び柔軟層4を実施例1と同様に真空ラミを行い積層し前面保護シート封止材積層品4を作製し、同様に全光線透過率及び防湿保持性を測定した。結果を表2に示す。比較例1耐候層,柔軟層5,防湿層,柔軟層5を実施例1と同様に真空ラミを行い積層し前面保護シート封止材積層品5を作製し、同様に全光線透過率及び防湿保持性を測定した。その結果を表2に示す。比較例2耐候層,柔軟層6,防湿層,柔軟層6を実施例1と同様に真空ラミを行い積層し前面保護シート封止材積層品6を作製し、同様に全光線透過率及び防湿保持性を測定した。その結果を表2に示す。比較例3耐候層,柔軟層7,防湿層,柔軟層7を実施例1と同様に真空ラミを行い積層し前面保護シート封止材積層品7を作製し、同様に全光線透過率及び防湿保持性を測定した。その結果を表2に示す。比較例4耐候層,柔軟層8,防湿層,柔軟層8を実施例1と同様に真空ラミを行い積層し前面保護シート封止材積層品8を作製し、同様に全光線透過率及び防湿保持性を測定した。その結果を表2に示す。比較例5耐候層,柔軟層9,防湿層,柔軟層9を実施例1と同様に真空ラミを行い積層し前面保護シート封止材積層品9を作製し、同様に全光線透過率及び防湿保持性を測定した。その結果を表2に示す。比較例6耐候層,柔軟層1,防湿層,柔軟層8を実施例1と同様に真空ラミを行い積層し前面保護シート封止材積層品10を作製し、同様に全光線透過率及び防湿保持性を測定した。その結果を表2に示す。比較例7耐候層,柔軟層8,防湿層,柔軟層1を実施例1と同様に真空ラミを行い積層し前面保護シート封止材積層品11を作製し、同様に全光線透過率及び防湿保持性を測定した。その結果を表2に示す。比較例8耐候層,柔軟層9,防湿層,柔軟層1を実施例1と同様に真空ラミを行い積層し前面保護シート封止材積層品12を作製し、同様に全光線透過率及び防湿保持性を測定した。その結果を表2に示す。このようにして得られた本発明の前面保護シート封止材積層品1~12は、いずれも高防湿性と耐候性を兼備し、透明性にも優れるものであった。尚、表中のETFEは、旭硝子製ETFEを、BFは三菱樹脂製テックバリアLXを意味するものとする。本発明の前面保護シート封止材積層品に用いられた柔軟層1~4は、表2に示されるように、防湿層を保護するために必要な柔軟性と耐熱性および透明性との良好なバランスが図られた、十分な厚みを有したものであった。したがって、柔軟層1~4を用いて作製された実施例1~4の前面保護シート封止材積層品は、高防湿性と耐候性を兼備し、透明性にも優れるのみならず、その防湿層が、長期における高温傾斜条件下での使用に耐え、落下物等からの衝撃からの保護が図られるものである。一方、柔軟層5,9は、耐熱性に劣り、高温下傾斜条件で使用されることによれば、基準位置からずれたりシートが溶融したりすることが明らかとなった。したがって、柔軟層5,9を用いて作製された前面保護シート封止材積層品においては、柔軟層がその役割を果たしきれず、防湿層の保護が十分ではないものであった。すなわち、高温下傾斜条件での使用が見込まれる太陽電池用部材の素材としては好ましくない。また、柔軟層6~8は、柔軟性貯蔵弾性率に劣り、防湿層の保護が不十分であることが示された。したがって、柔軟層6~8を用いて作製された前面保護シート封止材積層品においても、柔軟層がその役割を果たしきれず、防湿層の保護が十分ではないものであった。"